(57)【要約】【課題】耐刷性のある平版印刷版を、感度が高く安定な平版印刷原版を用いて、機上現像により製版する。【解決手段】マイクロカプセルを含む画像形成層と親水性支持体とを有し、マイクロカプセルがポリマーからなるシェルと重合性化合物からなるコアとを有する平版印刷原版において、シェルポリマー中に光熱変換剤を分散させる。【選択図】　　図１
2004090437.tif 000002
【特許請求の範囲】
【請求項１】
マイクロカプセルを含む画像形成層と親水性支持体とを有し、マイクロカプセルがポリマーからなるシェルと重合性化合物からなるコアとを有する平版印刷原版であって、該ポリマー中に光熱変換剤が分散していることを特徴とする平版印刷原版。
【請求項２】
マイクロカプセルを含む画像形成層と親水性支持体とを有し、マイクロカプセルがポリマーからなるシェルと重合性化合物からなるコアとを有し、該ポリマー中に光熱変換剤が分散している平版印刷原版をレーザー光で走査し、光熱変換により平版印刷原版を画像状に加熱し、加熱した領域のマイクロカプセルのシェルを熱分解すると共に、加熱した領域の重合性化合物を重合させ、加熱した領域を疎水性にする工程、そして、加熱していない領域の画像形成層を除去する工程からなる平版印刷版の製版方法。
【請求項３】
マイクロカプセルを含む画像形成層と親水性支持体とを有し、マイクロカプセルがポリマーからなるシェルと重合性化合物からなるコアとを有し、該ポリマー中に光熱変換剤が分散している平版印刷原版をレーザー光で走査し、光熱変換により平版印刷原版を画像状に加熱し、加熱した領域のマイクロカプセルのシェルを熱分解すると共に、加熱した領域の重合性化合物を重合させ、加熱した領域を疎水性にする工程、平版印刷原版を印刷機に装着した状態で印刷機を稼動させ、湿し水、油性インク、または擦りにより加熱していない領域の画像形成層を除去し、これにより平版印刷版を製版する工程、さらに湿し水と油性インクとを供給し、製版された平版印刷版で印刷する工程からなる平版印刷方法。
【発明の詳細な説明】
【０００１】
【発明の属する技術分野】
本発明は、平版印刷原版に関する。特に本発明は、デジタル信号に基づいたレーザー光の走査露光によって画像を記録できる平版印刷原版に関する。
【０００２】
【従来の技術】
一般に、平版印刷版は、印刷過程でインクを受容する親油性の画像部と湿し水を受容する親水性の非画像部とから成る。従来の平版印刷版は、親水性支持体上に親油性の感光性樹脂層を設けたＰＳ版に、リスフィルムを介してマスク露光した後、非画像部を現像液によって溶解除去することにより製版することが普通であった。
近年では、コンピュータが画像をデジタル情報として電子的に処理し、蓄積して、出力する。従って、デジタル画像情報に応じた画像形成処理は、レーザ光の様な指向性の高い活性放射線を用いる走査露光により、リスフィルムを介することなく、平版印刷版用原版に対して直接画像形成を行うことが望ましい。このようにデジタル画像情報からリスフィルムを介さずに印刷版を製版する技術は、コンピュータ・トゥ・プレート（ＣＴＰ）と呼ばれている。
【０００３】
ＣＴＰシステムに用いる平版印刷原版は、露光後、現像処理することなしに、そのまま印刷機に装着して、印刷できることが望ましい。
現像処理をなくす方法の一つに、露光済みの印刷版用原版を印刷機のシリンダーに装着し、シリンダーを回転しながら湿し水とインキを供給することによって、印刷版用原版の非画像部を除去する機上現像と呼ばれる方法がある。すなわち、印刷版用原版を露光後、そのまま印刷機に装着し、通常の印刷過程の中で処理が完了する方式である。
このような機上現像に適した平版印刷版用原版は、湿し水やインキ溶剤に可溶な感光層を有し、しかも、明室に置かれた印刷機上で現像されるのに適した明室取り扱い性を有することが必要とされる。
【０００４】
特許２９３８３９７号公報には、親水性バインダーポリマー中に熱可塑性疎水性重合体微粒子を分散させた感光層を親水性支持体上に設けた平版印刷原版が記載されている。同公報の記載によると、製版において、赤外線レーザ露光して熱可塑性疎水性重合体微粒子を熱により合体（融着）させて画像形成した後、印刷機の版胴上に版を取り付け、湿し水及び／またはインキを供給することにより機上現像できる。この平版印刷版用原版は感光域が赤外領域であることにより、明室での取り扱い性も有している。特開平９−１２７６８３号公報およびＷＯ９９／１０１８６号明細書にも、熱可塑性微粒子を含み、機上現像が可能な印刷原版が開示されている。
また、特開２００１−２７７７４０号、同２００２−２９１６２号および同２００２−１３７５６２号の各公報には、熱可塑性微粒子に代えて、熱反応性化合物を内包するマイクロカプセルを含む平版印刷原版が開示されている。マイクロカプセルのシェルには、熱分解性のポリマーを使用する。
【０００５】
【発明が解決しようとする課題】
熱可塑性微粒子を含む平版印刷原版では、微粒子が融着して形成される被膜の強度が不充分であるため、耐刷性が低いとの問題がある。また、平版印刷原版を保存する場合、保存条件によって感度が変動しやすい。さらに、印刷機上での非画像部の除去が不充分で、地汚れが起こりやすいとの問題もある。
熱可塑性微粒子に代えて、熱反応性化合物を内包するマイクロカプセルを用いることで、以上の問題は軽減されるが、充分には解決されていない。
本発明の目的は、耐刷性のある平版印刷版を、感度が高く安定な平版印刷原版を用いて、機上現像により製版することである。
【０００６】
【課題を解決するための手段】
本発明は、下記（１）の平版印刷原版、下記（２）の平版印刷版の製版方法、および下記（３）の平版印刷方法を提供する。
（１）マイクロカプセルを含む画像形成層と親水性支持体とを有し、マイクロカプセルがポリマーからなるシェルと重合性化合物からなるコアとを有する平版印刷原版であって、該ポリマー中に光熱変換剤が分散していることを特徴とする平版印刷原版。
【０００７】
（１１）ポリマーと光熱変換剤とが化学的に結合している（１）に記載の平版印刷原版。
（１２）ポリマーが、ポリウレタン、ポリウレアまたはそれらのコポリマーである（１１）に記載の平版印刷原版。
（１３）ポリウレタン、ポリウレアまたはそれらのコポリマーが、活性水素を有する化合物と多価イソシアナートとの反応生成物であって、活性水素を有する化合物の少なくとも一部が光熱変換剤である（１２）に記載の平版印刷原版。
（１４）光熱変換剤が、ヒドロキシルを置換基として有する染料である（１３）に記載の平版印刷原版。
（１５）染料がメチン染料である（１４）に記載の平版印刷原版。
（１６）染料がシアニン染料である（１５）に記載の平版印刷原版。
（１７）ヒドロキシルが、シアニン染料のメチン鎖のメソ位置換基に含まれている（１６）に記載の平版印刷原版。
（１８）重合性化合物がエチレン性不飽和基を重合性官能基として有し、画像形成層がさらに熱重合開始剤を含む（１）に記載の平版印刷原版。
（１９）重合性化合物が、ビニルエーテルまたは環状エーテルを重合性官能基として有し、画像形成層がさらに感熱性酸発生剤を含む（１）に記載の平版印刷原版。
【０００８】
（２）マイクロカプセルを含む画像形成層と親水性支持体とを有し、マイクロカプセルがポリマーからなるシェルと重合性化合物からなるコアとを有し、該ポリマー中に光熱変換剤が分散している平版印刷原版をレーザー光で走査し、光熱変換により平版印刷原版を画像状に加熱し、加熱した領域のマイクロカプセルのシェルを熱分解すると共に、加熱した領域の重合性化合物を重合させ、加熱した領域を疎水性にする工程、そして、加熱していない領域の画像形成層を除去する工程からなる平版印刷版の製版方法。
【０００９】
（２１）ポリマーと光熱変換剤とが化学的に結合している（２）に記載の平版印刷版の製版方法。
（２２）ポリマーが、ポリウレタン、ポリウレアまたはそれらのコポリマーである（２１）に記載の平版印刷版の製版方法。
（２３）ポリウレタン、ポリウレアまたはそれらのコポリマーが、活性水素を有する化合物と多価イソシアナートとの反応生成物であって、活性水素を有する化合物の少なくとも一部が光熱変換剤である（２２）に記載の平版印刷版の製版方法。
（２４）光熱変換剤が、ヒドロキシルを置換基として有する染料である（２３）に記載の平版印刷版の製版方法。
（２５）染料がメチン染料である（２４）に記載の平版印刷版の製版方法。
（２６）染料がシアニン染料である（２５）に記載の平版印刷版の製版方法。
（２７）ヒドロキシルが、シアニン染料のメチン鎖のメソ位置換基に含まれている（２６）に記載の平版印刷版の製版方法。
（２８）重合性化合物がエチレン性不飽和基を重合性官能基として有し、画像形成層がさらに熱重合開始剤を含む（２）に記載の平版印刷版の製版方法。
（２９）重合性化合物が、ビニルエーテルまたは環状エーテルを重合性官能基として有し、画像形成層がさらに感熱性酸発生剤を含む（２）に記載の平版印刷版の製版方法。
【００１０】
（３）マイクロカプセルを含む画像形成層と親水性支持体とを有し、マイクロカプセルがポリマーからなるシェルと重合性化合物からなるコアとを有し、該ポリマー中に光熱変換剤が分散している平版印刷原版をレーザー光で走査し、光熱変換により平版印刷原版を画像状に加熱し、加熱した領域のマイクロカプセルのシェルを熱分解すると共に、加熱した領域の重合性化合物を重合させ、加熱した領域を疎水性にする工程、平版印刷原版を印刷機に装着した状態で印刷機を稼動させ、湿し水、油性インク、または擦りにより加熱していない領域の画像形成層を除去し、これにより平版印刷版を製版する工程、さらに湿し水と油性インクとを供給し、製版された平版印刷版で印刷する工程からなる平版印刷方法。
【００１１】
（３１）ポリマーと光熱変換剤とが化学的に結合している（３）に記載の平版印刷方法。
（３２）ポリマーが、ポリウレタン、ポリウレアまたはそれらのコポリマーである（３１）に記載の平版印刷方法。
（３３）ポリウレタン、ポリウレアまたはそれらのコポリマーが、活性水素を有する化合物と多価イソシアナートとの反応生成物であって、活性水素を有する化合物の少なくとも一部が光熱変換剤である（３２）に記載の平版印刷方法。
（３４）光熱変換剤が、ヒドロキシルを置換基として有する染料である（３３）に記載の平版印刷方法。
（３５）染料がメチン染料である（３４）に記載の平版印刷方法。
（３６）染料がシアニン染料である（３５）に記載の平版印刷方法。
（３７）ヒドロキシルが、シアニン染料のメチン鎖のメソ位置換基に含まれている（３６）に記載の平版印刷方法。
（３８）重合性化合物がエチレン性不飽和基を重合性官能基として有し、画像形成層がさらに熱重合開始剤を含む（３）に記載の平版印刷方法。
（３９）重合性化合物が、ビニルエーテルまたは環状エーテルを重合性官能基として有し、画像形成層がさらに感熱性酸発生剤を含む（３）に記載の平版印刷方法。
【００１２】
【発明の効果】
本発明の平版印刷原版は、マイクロカプセルのシェルポリマー中に光熱変換剤が分散していることを特徴とする。
マイクロカプセルを用いる平版印刷原版では、加熱した領域のマイクロカプセルのシェルが熱分解すると共に、加熱した領域の重合性化合物が重合して画像が形成される。従来の平版印刷原版では、重合性化合物の重合反応を重視し、光熱変換剤を重合性化合物と共に、マイクロカプセルのコアに添加していた。また、光熱変換剤をマイクロカプセルのコアに均一に添加することは容易であるが、光熱変換剤をマイクロカプセルのシェルに均一に添加することは容易ではない。
【００１３】
本発明者が研究を進めたところ、重合性化合物の重合温度と比較して、シェルポリマーの分解温度が高いため、シェルポリマーの分解が画像形成を支配する重要な因子となっていることが判明した。従って、光熱変換剤は、マイクロカプセルのコアではなく、シェルに添加する方が、熱をより必要とする場所（シェル）において効率的に熱を発生させることができる。その結果、シェルポリマーの熱分解が促進され、平版印刷原版の感度が向上する。
なお、光熱変換剤をマイクロカプセルのシェルに均一に添加することが容易ではない問題に対しては、ポリマーと光熱変換剤とを化学的に結合させることにより解決できる。
本発明に従うと、耐刷性のある平版印刷版を、感度が高く安定な平版印刷原版を用いて、機上現像により製版することができる。
【００１４】
【発明の実施の形態】
［平版印刷原版の基本構成］
図１は、平版印刷原版の代表的な構成を示す断面模式図である。
図１に示すように、平版印刷原版は、親水性支持体（１）および画像形成層（２）を有する。
画像形成層（２）は、マイクロカプセル（２１）を含む。図１に示す平版印刷原版では、マイクロカプセル（２１）が親水性バインダー（２２）中に分散している。マイクロカプセル（２１）は、コア（２１ｃ）とシェル（２１ｓ）とからなる。マイクロカプセル（２１）のコア／シェル構造において、コア（２１ｃ）は重合性化合物からなり、シェル（２１ｓ）はポリマーからなる。
本発明では、シェル（２１ｓ）は、さらに光熱変換剤（２３）を含む。
【００１５】
［マイクロカプセルのシェル］
本発明の平版印刷原版では、マイクロカプセルのシェルポリマー中に光熱変換剤が分散していることを特徴とする。
シェルポリマーと光熱変換剤とは、化学的に結合していることが好ましい。結合は、共有結合であることが好ましい。シェルポリマーと光熱変換剤とは、ウレタン結合（−ＮＨ−ＣＯ−Ｏ−）、ウレア結合（−ＮＨ−ＣＯ−ＮＨ−）、エステル結合（−ＣＯ−Ｏ−）、アミド結合（−ＣＯ−ＮＨ−）またはエーテル結合（−Ｏ−）を含む連結基を介して結合していることがさらに好ましい。
【００１６】
光熱変換剤は、光を吸収し、光エネルギーを熱エネルギーに変換して、発熱する機能を有する物質である。
光熱変換剤が吸収する光の波長（最大吸収波長）は、７００ｎｍ以上（赤外光）であることが特に好ましい。赤外光を吸収できる顔料、染料または金属微粒子を、光熱変換剤として好ましく用いることができる。シェルポリマーと光熱変換剤とを化学的に結合させる場合、光熱変換剤として赤外吸収染料を用いることが特に好ましい。
【００１７】
赤外吸収染料については、「染料便覧」有機合成化学協会編集、昭和４５年刊、「化学工業」１９８６年５月号Ｐ．４５〜５１の「近赤外吸収色素」、「９０年代機能性色素の開発と市場動向」第２章２．３項（１９９０）シーエムシーに記載がある。
好ましい赤外吸収染料は、アゾ染料、金属錯塩アゾ染料、ピラゾロンアゾ染料、ナフトキノン染料（特開昭５８−１１２７９３号、同５８−２２４７９３号、同５９−４８１８７号、同５９−７３９９６号、同６０−５２９４０号、同６０−６３７４４号の各公報記載）、アントラキノン染料、フタロシアニン染料（特開平１１−２３５８８３号公報記載）、スクアリリウム染料（特開昭５８−１１２７９２号公報記載）、ピリリウム染料（米国特許３８８１９２４号同４２８３４７５号の各明細書、特開昭５７−１４２６４５号、同５８−１８１０５１号、同５８−２２０１４３号、同５９−４１３６３号、同５９−８４２４８号、同５９−８４２４９号、同５９−１４６０６３号、同５９−１４６０６１号、特公平５−１３５１４号、同５−１９７０２号の各公報記載）、カルボニウム染料、キノンイミン染料およびメチン染料（特開昭５８−１７３６９６号、同５８−１８１６９０号、同５８−１９４５９５号の各公報記載）である。
【００１８】
赤外吸収染料については、米国特許４７５６９９３号、同５１５６９３８号の各明細書および特開平１０−２６８５１２号公報にも記載がある。市販の赤外吸収染料（例えば、エポライトＩＩＩ−１７８、エポライトＩＩＩ−１３０、エポライトＩＩＩ−１２５、エポリン社製）を用いてもよい。
赤外吸収染料は、メチン染料がさらに好ましく、シアニン染料（英国特許４３４８７５号、米国特許４９７３５７２号の各明細書、特開昭５８−１２５２４６号、同５９−８４３５６号、同５９−２１６１４６号、同６０−７８７８７号の各公報記載）が最も好ましい。シアニン染料（シェルポリマーと結合前の状態）は、下記式（Ｉ）で定義される。
（Ｉ）Ｂｏ−Ｌｏ＝Ｂｓ
式（Ｉ）において、Ｂｓは、塩基性核である。好ましい塩基性核（Ｂｓ）を下記式で示す。
【００１９】
【化１】
2004090437.tif 000003
【００２０】
【化２】
2004090437.tif 000004
【００２１】
上記各式において、Ｘは、−Ｃ（−Ｒ）２　−、−ＮＲ−、−Ｏ−、−Ｓ−、−Ｓｅ−または−Ｔｅ−である。Ｘは、−Ｃ（−Ｒ）２　−、−ＮＲ−、−Ｏ−または−Ｓ−であることが好ましく、−Ｃ（−Ｒ）２　−であることが特に好ましい。上記各式およびＸの定義において、Ｒは、アルキル基、置換アルキル基、アリール基または置換アリール基である。Ｒは、アルキル基または置換アルキル基であることが好ましい。式中にＲが複数存在する場合、それらは互いに異なっていてもよい。
アルキル基は、環状アルキル基よりも鎖状アルキル基の方が好ましい。鎖状アルキル基は、分岐を有していてもよい。アルキル基の炭素原子数は、１乃至４０であることが好ましく、１乃至３０であることが好ましく、１乃至２０であることが最も好ましい。
置換アルキル基のアルキル部分は、上記アルキル基と同様である。置換アルキル基の置換基の例には、アルキルチオ基（例、メチルチオ、エチルチオ）、アリールチオ基（例、フェニルチオ）、ハロゲン原子（塩素原子、臭素原子、沃素原子、フッ素原子）、ニトロ、アルコキシ基（例、メトキシ、エトキシ）、アリール基（例、フェニル）、アリールオキシ基（例、フェノキシ）、アミド基、カルバモイル、スルホ、ヒドロキシル、カルボキシルおよびシアノが含まれる。
【００２２】
アリール基の炭素原子数は、６乃至４０であることが好ましく、６乃至３０であることがさらに好ましく、６乃至２０であることが最も好ましい。
置換アリール基のアリール部分は、上記アリール基と同様である。置換アリール基の置換基の例には、アルキル基（例、メチル、エチル）、アルキルチオ基（例、メチルチオ、エチルチオ）、アリールチオ基（例、フェニルチオ）、ハロゲン原子（塩素原子、臭素原子、沃素原子、フッ素原子）、ニトロ、アルコキシ基（例、メトキシ、エトキシ）、アリール基（例、フェニル）、アリールオキシ基（例、フェノキシ）、アミド基、カルバモイル、スルホ、ヒドロキシル、カルボキシルおよびシアノが含まれる。
【００２３】
塩基性核は、上記Ｒ以外の置換基を有していてもよい。塩基性核の置換基の例には、アルキル基（例、メチル、エチル）、アルキルチオ基（例、メチルチオ、エチルチオ）、アリールチオ基（例、フェニルチオ）、ハロゲン原子（塩素原子、臭素原子、沃素原子、フッ素原子）、ニトロ、アルコキシ基（例、メトキシ、エトキシ）、アリール基（例、フェニル）、アリールオキシ基（例、フェノキシ）、アミド基、カルバモイル、スルホ、ヒドロキシル、カルボキシルおよびシアノが含まれる。
【００２４】
式（Ｉ）において、Ｂｏは、塩基性核のオニウム体である。好ましい塩基性核のオニウム体（Ｂｏ）を下記式で示す。
【００２５】
【化３】
2004090437.tif 000005
【００２６】
【化４】
2004090437.tif 000006
【００２７】
上記各式において、Ｘは、−ＣＲ２　−、−ＮＲ−、−Ｏ−、−Ｓ−、−Ｓｅ−または−Ｔｅ−である。Ｘは、−ＣＲ２　−、−ＮＲ−、−Ｏ−または−Ｓ−であることが好ましく、−ＣＲ２　−であることが特に好ましい。
上記各式およびＸの定義において、Ｒは、アルキル基、置換アルキル基、アリール基または置換アリール基である。Ｒは、アルキル基または置換アルキル基であることが好ましい。式中にＲが複数存在する場合、それらは互いに異なっていてもよい。
アルキル基、置換アルキル基、アリール基および置換アリール基の定義と例は、塩基性核（Ｂｓ）における定義および例と同様である。
塩基性核のオニウム体は、上記Ｒ以外の置換基を有していてもよい。塩基性核のオニウム体の置換基の例は、塩基性核（Ｂｓ）の置換基の例と同様である。
【００２８】
シアニン染料は、一般にアニオンを塩基性核のオニウム体（カチオン）の対イオンとして含む。ただし、シアニン染料がアニオン性の置換基を一つ有し、分子内塩を形成する場合もある。また、シアニン染料がアニオン性の置換基を複数有し、さらにカチオンを電荷中和イオンとして含む場合もある。すなわち、電荷中和イオンの種類（カチオンまたはアニオン）および数は、シアニン染料の解離性基の種類と数に応じて決定する。
アニオンとしては、ハライドイオン（例、塩素イオン、臭素イオン、フッ素イオン、ヨウ素イオン）、アリールスルホン酸イオン（例、パラトルエンスルホン酸イオン）、アルキル硫酸イオン（例、メチル硫酸イオン）、硫酸イオン、過塩素酸イオン、テトラフルオロホウ酸イオンおよび酢酸イオンが好ましい。
カチオンとしては、アルカリ金属イオン（例、ナトリウムイオン、カリウムイオン）およびアンモニウムイオン（例、トリエチルアンモニウムイオン、ピリジニウムイオン、１−エチルピリジニウムイオン）が好ましい。
【００２９】
式（Ｉ）において、Ｌｏは奇数個のメチンを含むメチン鎖である。メチンの数は、３、５、７または９個であることが好ましく、５または７個であることがさらに好ましく、７個であることが最も好ましい。
メチン鎖は置換基を有していてもよい。二以上のメチン鎖の置換基が結合して、不飽和脂肪族環（例、シクロペンテン環、シクロヘキセン環、イソホロン環）または芳香族環（例、スクアリリウム環、クロコニウム環）を形成してもよい。メチン鎖が一つの置換基を有する場合、一つの置換基は、メチン鎖の中央（メソ位）のメチンに結合することが好ましい。
７個のメチンを含むメチン鎖の例を以下に示す。
【００３０】
【化５】
2004090437.tif 000007
【００３１】
【化６】
2004090437.tif 000008
【００３２】
上記各式において、Ｒ１　およびＲ２　は、それぞれ独立に、水素原子、ハロゲン原子（塩素原子、臭素原子、沃素原子、フッ素原子）、ヒドロキシル、メルカプト、アミノ、アルキル基、置換アルキル基、アリール基、置換アリール基、−Ｏ−Ｒ、−Ｓ−Ｒ、−ＮＨ−Ｒまたは−Ｎ（−Ｒ）２　であって、Ｒは、アルキル基、置換アルキル基、アリール基または置換アリール基である。
アルキル基、置換アルキル基、アリール基および置換アリール基の定義と例は、塩基性核（Ｂｓ）における定義および例と同様である。
シアニン染料は、以上述べた塩基性核、塩基性核のオニウム体およびメチン鎖を任意に組み合わせた化合物が使用できる。ただし、塩基性核（Ｂｓ）と塩基性核のオニウム体（Ｂｏ）とは、互いに対応する化学構造を有することが、合成の都合で好ましい。
【００３３】
シアニン染料をシェルポリマーと結合させるため、特定の官能基を導入することが好ましい。シェルポリマーと結合させるための官能基は、活性水素を含むことが好ましい。活性水素を含む官能基の例には、ヒドロキシル、メルカプト、一級アミノおよび二級アミノが含まれる。ヒドロキシルが好ましく、アルコール性のヒドロキシルが特に好ましい。
シアニン染料をシェルポリマーと結合させるための官能基は、シアニン染料のメチン鎖の置換基として導入することが好ましく、メチン鎖の中央（メソ位）のメチンに結合させることが特に好ましい。
シアニン染料をシェルポリマーと結合させるための官能基は、シアニン染料に直結させず、連結基を介して結合させることが好ましい。
シェルポリマーとの結合に適したシアニン染料を下記式（ＩＩ）で示す。
【００３４】
【化７】
2004090437.tif 000009
【００３５】
式（ＩＩ）において、Ｂｓは、塩基性核であり、Ｂｏは、塩基性核のオニウム体であり、Ｘはアニオン（塩基性核のオニウム体の対イオン）である。塩基性核、塩基性核のオニウム体およびその対イオンについては、式（Ｉ）と同様である。式（ＩＩ）において、Ｒ３　およびＲ４　は、それぞれ水素原子であるか、あるいは、Ｒ３　とＲ４　とが結合して、不飽和脂肪族環（例、シクロペンテン環、シクロヘキセン環、イソホロン環）または芳香族環（例、スクアリリウム環、クロコニウム環）を形成する。
式（ＩＩ）において、Ｌ１　は、二価の連結基である。Ｌ１　は、アルキレン基、置換アルキレン基、アリーレン基、置換アリーレン基、−Ｏ−、−Ｓ−、−ＣＯ−、−ＣＳ−、−ＮＨ−、−ＮＲ−およびそれらの組み合わせからなる群より選ばれる二価の連結基であることが好ましい。Ｒは、アルキル基、置換アルキル基、アリール基または置換アリール基である。アルキル基、置換アルキル基、アリール基および置換アリール基の定義と例は、塩基性核（Ｂｓ）における定義および例と同様である。
【００３６】
アルキレン基は、環状アルキレン基よりも鎖状アルキレン基の方が好ましい。鎖状アルキレン基は、分岐を有していてもよい。アルキレン基の炭素原子数は、１乃至４０であることが好ましく、１乃至３０であることが好ましく、１乃至２０であることが最も好ましい。
置換アルキレン基のアルキレン部分は、上記アルキレン基と同様である。置換アルキレン基の置換基の例は、塩基性核（Ｂｓ）における置換アルキル基の置換基の例と同様である。
アリーレン基の炭素原子数は、６乃至４０であることが好ましく、６乃至３０であることがさらに好ましく、６乃至２０であることが最も好ましい。
置換アリーレン基のアリーレン部分は、上記アリーレン基と同様である。置換アリーレン基の置換基の例は、塩基性核（Ｂｓ）における置換アリール基の置換基の例と同様である。
二種類以上の光熱変換剤を併用してもよい。
【００３７】
シェルポリマーは、ポリウレタン、ポリウレア、ポリエステルまたはポリアミド、あるいはそれらのコポリマーまたは混合物が好ましく、ポリウレタンまたはポリウレア、あるいはそれらのコポリマーまたは混合物がさらに好ましい。
ポリウレタンはウレタン結合（−ＮＨ−ＣＯ−Ｏ−）を主鎖に含むポリマーであり、ポリウレアはウレア結合（−ＮＨ−ＣＯ−ＮＨ−）を主鎖に含むポリマーであり、ポリエステルはエステル結合（−ＣＯ−Ｏ−）を主鎖に含むポリマーであり、ポリアミドはアミド結合（−ＣＯ−ＮＨ−）を主鎖に含むポリマーであり、コポリマーは二種類以上の結合を主鎖に含むポリマーである。
ポリウレタン、ポリウレアおよびそれらのコポリマーは、ポリオールと多価イソシアナートとの反応により合成することができる。また、多価イソシアナートの加水分解により生成した多価アミンと、多価イソシアナートとの縮合反応により合成することもできる。マイクロカプセルのシェルポリマーとしての合成反応においては、まず、ｎ価のポリオール１モルに対して、多価イソシアナートｎモルを反応させた付加物（ａｄｄｕｃｔ）を中間体として合成し、次に付加物を反応させてシェルポリマーを合成することが好ましい。なお、実際の反応においては、ｎ価のポリオール１モルに対して、過剰量の（ｎモルより多くの）多価イソシアナートを反応系に加える場合が多い。
【００３８】
シェルポリマーと光熱変換剤とが化学的に結合させるためには、シェルポリマーの合成において、三官能以上のモノマー（またはプレポリマー）を少なくとも一種類用いることが好ましい。すなわち、モノマー（またはプレポリマー）の一官能基を光熱変換剤と反応させ、残りの二以上の官能基でポリマーを合成することができる。
モノマー（またはプレポリマー）に含まれる三以上の官能基は、イソシアナートであることが好ましい。モノマー（またはプレポリマー）側の官能基がイソシアナートである場合、光熱変換剤側の官能基は、活性水素を含む基であることが好ましい。
三官能以上のイソシアナート（例えば、ジフェニルメタンジイソシアナートのオリゴマー）と活性水素を含む光熱変換剤とを直接反応させることができる。また、三官能以上のポリオールと、二官能のイソシアナート（ジイソシアナート）とを反応させて、三官能以上のイソシアナート付加物を合成し、次に、合成した付加物と活性水素を含む光熱変換剤とを反応させることもできる。
【００３９】
三官能以上のポリオールは、下記式（ＩＩＩ）で定義される。
（ＩＩＩ）Ｌ３　（−ＯＨ）ｎ
式（ＩＩＩ）において、Ｌ３　はｎ価の連結基であり、ｎは３以上の整数である。
Ｌ３　は、三価以上の脂肪族基、三価以上の芳香族基、あるいはそれらとアルキレン基、置換アルキレン基、アリーレン基、置換アリーレン基、−Ｏ−、−Ｓ−、−ＣＯ−、−ＳＯ−、−ＳＯ２　−、−ＮＨ−または−ＮＲ−（Ｒは、アルキル基または置換アルキル基）との組み合わせであることが好ましい。
三価以上の脂肪族基は、飽和脂肪族基であることが好ましい。飽和脂肪族基は、環状構造または分岐構造を有していてもよい。脂肪族基の炭素原子数は、１乃至２０であることが好ましく、１乃至１５であることがより好ましく、１乃至１０であることがさらに好ましく、１乃至８であることが最も好ましい。
脂肪族基は置換基を有していてもよい。置換基の例には、ハロゲン原子、アリール基、置換アリール基およびアルコキシ基が含まれる。
芳香族基は、ベンゼン環残基であることが好ましい。芳香族基は、置換基を有していてもよい。置換基の例には、ハロゲン原子、アルキル基、置換アルキル基、アリール基、置換アリール基およびアルコキシ基が含まれる。
ｎは、３であることが特に好ましい。
二種類以上のポリオールを併用してもよい。
以下に三官能以上のポリオールの例を示す。
【００４０】
【化８】
2004090437.tif 000010
【００４１】
【化９】
2004090437.tif 000011
【００４２】
【化１０】
2004090437.tif 000012
【００４３】
【化１１】
2004090437.tif 000013
【００４４】
【化１２】
2004090437.tif 000014
【００４５】
【化１３】
2004090437.tif 000015
【００４６】
【化１４】
2004090437.tif 000016
【００４７】
【化１５】
2004090437.tif 000017
【００４８】
【化１６】
2004090437.tif 000018
【００４９】
【化１７】
2004090437.tif 000019
【００５０】
【化１８】
2004090437.tif 000020
【００５１】
【化１９】
2004090437.tif 000021
【００５２】
【化２０】
2004090437.tif 000022
【００５３】
【化２１】
2004090437.tif 000023
【００５４】
【化２２】
2004090437.tif 000024
【００５５】
ジイソシアナートは、下記式（ＩＶ）で定義される。
（ＩＶ）ＯＣＮ−Ｌ２　−ＮＣＯ
式（ＩＶ）において、Ｌ２　は、二価の連結基である。Ｌ２　は、アルキレン基、置換アルキレン基、アリーレン基、置換アリーレン基およびそれらの組み合わせからなる群より選ばれる二価の基であることが好ましい。アルキレン基とアリーレン基との組み合わせからなる二価の連結基が特に好ましい。
アルキレン基は、環状構造または分岐構造を有していてもよい。アルキレン基の炭素原子数は、１乃至２０であることが好ましく、１乃至１５であることがより好ましく、１乃至１０であることがさらに好ましく、１乃至８であることが最も好ましい。
置換アルキレン基および置換アルキル基の置換基の例には、ハロゲン原子、オキソ（＝Ｏ）、チオ（＝Ｓ）、アリール基、置換アリール基およびアルコキシ基が含まれる。
アリーレン基は、フェニレンであることが好ましく、ｐ−フェニレンであることが最も好ましい。
置換アリーレン基、置換アリール基および置換シランジイル基の置換基の例には、ハロゲン原子、アルキル基、置換アルキル基、アリール基、置換アリール基およびアルコキシ基が含まれる。
【００５６】
ジイソシアナートの例には、キシリレンジイソシアナート（例、ｍ−キシリレンジイソシアナート、ｐ−キシリレンジイソシアナート）、４−クロロ−ｍ−キシリレンジイソシアナート、２−メチル−ｍ−キシリレンジイソシアナート、フェニレンジイソシアナート（例、ｍ−フェニレンイソシアナート、ｐ−フェニレンジイソシアナート）、トルイレンジイソシアナート（例、２，６−トルイレンジイソシアナート、２，４−トルイレンジイソシアナート）、ナフタレンジイソシアナート（例、ナフタレン−１，４−ジイソシアナート）、イソホロンジイソシアナート、アルキレンジイソシアナート（例、トリメチレンジイソシアナート、ヘキサメチレンジイソシアナート、プロピレン−１，２−ジイソシアナート、ブチレン−１，２−ジイソシアナート、シクロへキシレン−１，２−ジイソシアナート、シクロへキシレン−１，３−ジイソシアナート、シクロへキシレン−１，４−ジイソシアナート、ジシクロヘキシルメタン−１，４−ジイソシアナート、１，４−ビス（イソシアナートメチル）シクロヘキサン、１，３−ビス（イソシアナートメチル）シクロヘキサン）、ジフェニルメタン−４，４’−ジイソシアナート、３，３’−ジメトキシビフェニルジイソシアナート、３，３’−ジメチルジフェニルメタン−４，４’−ジイソシアナート、４，４’−ジフェニルプロパンジイソシアナート、４，４’−ジフェニルヘキサフルオロプロパンジイソシアナートおよびリジンジイソシアナートが含まれる。
【００５７】
キシリレンジイソシアナートおよびトルイレンジイソシアナートが好ましく、キシリレンジイソシアナートがさらに好ましく、ｍ−キシリレンジイソシアナートが特に好ましい。
二種類以上のジイソシアナートを併用してもよい。
三官能のポリオールとジイソシアナートとの反応により、三官能のイソシアナート付加物を合成する反応を以下に示す。
【００５８】
【化２３】
2004090437.tif 000025
【００５９】
上記式において、Ｌ２　は二価の連結基であり、Ｌ３　は三価の連結基である。
二価の連結基（Ｌ２　）の定義および例は、式（ＩＶ）におけるＬ２　と同様である。三価の連結基（Ｌ３　）の定義および例は、式（ＩＩＩ）におけるＬ３　と同様である。
前述したように、実際の合成反応においては、三官能のポリオール１モルに対して、過剰量の（３モルより多くの）ジイソシアナートを反応系に加える場合が多い。
合成した三官能のイソシアナート付加物は、前記式（ＩＩ）で定義したヒドロキシルをメソ位置換基に含むシアニン染料と反応させることが好ましい。二種類以上のイソシアナート付加物を併用してもよい。市販のイソシアナート付加物を用いることもできる。
イソシアナート付加物とシアニン染料との好ましい反応を以下に示す。
【００６０】
【化２４】
2004090437.tif 000026
【００６１】
上記式において、Ｌ１　およびＬ２　は、それぞれ独立に、二価の連結基であり、Ｌ３　は三価の連結基であり、Ｂｓは、塩基性核であり、Ｂｏは、塩基性核のオニウム体であり、Ｘはアニオン（塩基性核のオニウム体の対イオン）であり、Ｒ３　およびＲ４　は、それぞれ水素原子であるか、あるいは、Ｒ３　とＲ４　とが結合して、不飽和脂肪族環または芳香族環を形成する。
Ｌ１　、Ｂｓ、Ｂｏ、Ｒ３　およびＲ４　の例は、式（ＩＩ）と同様である。Ｌ２　の例は、式（ＩＶ）と同様である。Ｌ３　の例は、式（ＩＩＩ）と同様である。
【００６２】
合成反応における光熱変換剤／イソシアナートの質量比は、１／１００乃至８０／１００であることが好ましく、５／１００乃至５０／１００であることがさらに好ましい。
活性水素を有する光熱変換剤とイソシアナートとは、有機溶媒中で加熱することにより反応させることができる。触媒を使用しない場合、加熱温度は５０乃至１００℃が好ましい。触媒を使用する場合は、比較的低い温度（４０乃至７０℃）でも反応が進行する。触媒の例には、オクチル酸第１錫およびジブチル錫ジアセテートが含まれる。
有機溶媒は、活性水素を含まない液体である（すなわち、アルコール、フェノールやアミンではない）ことが好ましい。有機溶媒の例には、エステル（例、酢酸エチル）、ハロゲン化炭化水素（例、クロロホルム）、エーテル（例、テトラヒドロフラン）、ケトン（例、アセトン）、ニトリル（例、アセトニトリル）および炭化水素（例、トルエン）が含まれる。
合成により得られた光熱変換剤−イソシアナート付加物を、マイクロカプセルの製造において重合させることにより、光熱変換剤が化学的に結合しているシェルポリマーを形成できる。好ましい重合反応を以下に示す。
【００６３】
【化２５】
2004090437.tif 000027
【００６４】
上記式において、Ｌ１　およびＬ２　は、それぞれ独立に、二価の連結基であり、Ｌ３　は三価の連結基であり、Ｂｓは、塩基性核であり、Ｂｏは、塩基性核のオニウム体であり、Ｘはアニオン（塩基性核のオニウム体の対イオン）であり、Ｒ３　およびＲ４　は、それぞれ水素原子であるか、あるいは、Ｒ３　とＲ４　とが結合して、不飽和脂肪族環または芳香族環を形成する。
Ｌ１　、Ｂｓ、Ｂｏ、Ｒ３　およびＲ４　の例は、式（ＩＩ）と同様である。Ｌ２　の例は、式（ＩＶ）と同様である。Ｌ３　の例は、式（ＩＩＩ）と同様である。
【００６５】
シェルポリマーの形成において、光熱変換剤−イソシアナート付加物と、光熱変換剤が結合していないイソシアナート（または付加物）とを併用してもよい。ただし、光熱変換剤−イソシアナート付加物は、イソシアナート全量に対して、１０質量％以上含まれていることが好ましい。
ポリオールおよび多価イソシアナートに加えて、多価アミンをシェルポリマーの形成に使用してもよい。多価アミンは、水溶性であることが好ましい。多価アミンの例には、エチレンジアミン、プロピレンジアミン、ジエチレントリアミン、トリエチレンテトラミンおよびテトラエチレンペンタミンが含まれる。
【００６６】
［マイクロカプセルのコア］
マイクロカプセルのコアは、重合性化合物からなる。重合性化合物は、ポリマー（重合性基を架橋性官能基として有する架橋性ポリマー）であってもよい。
重合性化合物は、二個以上の重合性官能基を有することが好ましい。
重合性化合物の重合性官能基は、加熱することにより重合反応する。また、重合反応を促進する化合物（例えば、酸）の感熱性前駆体と、重合性化合物（例えば、ビニルエーテル化合物や環状エーテル化合物）とを併用してもよい。さらに、熱重合開始剤（ラジカル前駆体）と、重合性化合物（エチレン性不飽和重合性化合物）とを併用してもよい。
感熱性酸前駆体と、ビニルエーテルまたは環状エーテルとの組み合わせについては、特開２００１−２７７７４０号、同２００２−４６３６１号および同２００２−２９１６２号の各公報に記載がある。
熱重合開始剤（熱ラジカル発生剤）とエチレン性不飽和重合性化合物との組み合わせについては、特開２００２−１３７５６２号公報に記載がある。
【００６７】
環状エーテル化合物の環状エーテルは、三員環のエポキシ基であることが好ましい。複数の環状エーテル基を有する化合物が好ましい。市販のエポキシ化合物またはエポキシ樹脂を用いてもよい。
ビニルエーテル化合物も、複数のビニルエーテル基を有することが好ましい。ビニルエーテル化合物は、下記式（Ｖ）で表されることが好ましい。
（Ｖ）Ｌ４　（−Ｏ−ＣＲ５　＝ＣＲ６　Ｒ７　）ｍ
【００６８】
式（Ｖ）において、Ｌ４　はｍ価の連結基であり、Ｒ５　、Ｒ６　およびＲ７　は、それぞれ独立に、水素原子、ハロゲン原子、アルキル基またはアリール基であり、そして、ｍは２以上の整数である。
ｍが２の場合、Ｌ４　は、アルキレン基、置換アルキレン基、アリーレン基、置換アリーレン基、二価の複素環基、−Ｏ−、−Ｓ−、−ＮＨ−、−ＣＯ−、−ＳＯ−、−ＳＯ２　−およびそれらの組み合わせから選ばれる二価の基であることが好ましい。
アルキレン基は、環状構造または分岐構造を有していてもよい。アルキレン基の炭素原子数は、１乃至２０であることが好ましく、１乃至１５であることがより好ましく、１乃至１０であることがさらに好ましく、１乃至８であることが最も好ましい。
置換アルキレン基および置換アルキル基の置換基の例には、ハロゲン原子、アリール基、置換アリール基およびアルコキシ基が含まれる。
アリーレン基は、フェニレンであることが好ましく、ｐ−フェニレンであることが最も好ましい。
二価の複素環基は、置換基を有していてもよい。
置換アリーレン基、置換アリール基および置換複素環基の置換基の例には、ハロゲン原子、アルキル基、置換アルキル基、アリール基、置換アリール基およびアルコキシ基が含まれる。
【００６９】
ｍが３以上の場合、Ｌ４　は、三価以上の脂肪族基、三価以上の芳香族基、三価以上の複素環基、あるいはそれらとアルキレン基、置換アルキレン基、アリーレン基、置換アリーレン基、二価の複素環基、−Ｏ−、−Ｓ−、−ＮＨ−、−ＣＯ−、−ＳＯ−または−ＳＯ２　−との組み合わせであることが好ましい。
三価以上の脂肪族基は、環状構造または分岐構造を有していてもよい。脂肪族基の炭素原子数は、１乃至２０であることが好ましく、１乃至１５であることがより好ましく、１乃至１０であることがさらに好ましく、１乃至８であることが最も好ましい。
脂肪族基は、置換基を有していてもよい。置換基の例には、ハロゲン原子、アリール基、置換アリール基およびアルコキシ基が含まれる。
芳香族基は、ベンゼン環残基であることが好ましい。芳香族基は、置換基を有していてもよい。置換基の例には、ハロゲン原子、アルキル基、置換アルキル基、アリール基、置換アリール基およびアルコキシ基が含まれる。
複素環基は、置換基を有していてもよい。複素環基の置換基の例には、ハロゲン原子、アルキル基、置換アルキル基、アリール基、置換アリール基およびアルコキシ基が含まれる。
Ｌ４　は、ｍ個の繰り返し単位からなるポリマーの主鎖を構成してもよい。
【００７０】
Ｒ５　、Ｒ６　およびＲ７　は、それぞれ独立に、水素原子、ハロゲン原子またはアルキル基であることが好ましく、水素原子、ハロゲン原子または炭素原子数が１乃至６のアルキル基であることがより好ましく、水素原子または炭素原子数が１乃至３のアルキル基であることがさらに好ましく、水素原子またはメチルであることがさらにまた好ましく、水素原子であることが最も好ましい。
【００７１】
エチレン性不飽和重合性化合物も、複数のエチレン性不飽和基を有することが好ましい。エチレン性不飽和重合性化合物は、下記式（ＶＩ）で表されることが好ましい。
（ＶＩ）Ｌ４　（−ＣＲ５　＝ＣＲ６　Ｒ７　）ｍ
【００７２】
式（ＶＩ）において、Ｌ４　はｍ価の連結基であり、Ｒ５　、Ｒ６　およびＲ７　は、それぞれ独立に、水素原子、ハロゲン原子、アルキル基またはアリール基であり、そして、ｍは２以上の整数である。
Ｌ４　、Ｒ５　、Ｒ６　およびＲ７　の定義は、式（ＩＩＩ）と同様である。
マイクロカプセルのコアは、重合性化合物に加えて、熱重合促進剤（例えば、加熱により酸を放出する酸前駆体）、熱重合開始剤、や光熱変換剤（後述）を含むことができる。
加熱により酸を放出する酸前駆体は、重合性化合物が環状エーテルまたはビニルエーテルである場合に特に有効である。加熱により酸を放出する酸前駆体については、特開２００２−４６３６１号公報に記載がある。
熱重合開始剤は、重合性化合物がエチレン性不飽和重合性化合物である場合に特に有効である。熱重合開始剤（熱ラジカル発生剤）については、特開２００２−１３７５６２号公報に記載がある。
【００７３】
［マイクロカプセルの製造］
マイクロカプセルは、公知のコアセルベーション法（米国特許２８００４５７号、同２８００４５８号の各明細書記載）、界面重合法（英国特許９９０４４３号、米国特許３２８７１５４号の各明細書、特公昭３８−１９５７４号、同４２−４４６号、同４２−７１１号の各公報記載）、ポリマー析出法（米国特許３４１８２５０号、同３６６０３０４号の各明細書記載）、イソシアナート・ポリオール壁形成法（米国特許３７９６６６９号明細書記載）、イソシアナート壁形成法（米国特許３９１４５１１号明細書記載）、尿素・ホルムアルデヒド壁もしくは尿素・ホルムアルデヒド−レゾルシノール壁形成法（米国特許４００１１４０号、同４０８７３７６号、同４０８９８０２号の各明細書記載）、メラミン−ホルムアルデヒド壁もしくはヒドロキシセルロース壁形成法（米国特許４０２５４４５号明細書記載）、モノマー重合によるｉｎ　ｓｉｔｕ　法（特公昭３６−９１６３号、同５１−９０７９号の各明細書記載）、スプレードライング法（英国特許９３０４２２号、米国特許３１１１４０７号の各明細書記載）、あるいは電解分散冷却法（英国特許９５２８０７号、同９６７０７４号の各明細書記載）により製造できる。
【００７４】
マイクロカプセルの平均粒径は、０．０１乃至２０μｍが好ましく、０．０５乃至２．０μｍがさらに好ましく、０．１０乃至１．０μｍが最も好ましい。
二種類以上のマイクロカプセルを併用してもよい。
マイクロカプセルの画像形成層への添加量は、固形分換算で、１０乃至９５質量％であることが好ましく、１５乃至９０質量％であることがさらに好ましい。
【００７５】
［親水性ポリマー］
画像形成層は、親水性ポリマーを含むことが好ましい。親水性ポリマーは、画像形成層においてマイクロカプセルのバインダーとして機能させることが好ましい。また、親水性ポリマーは、マイクロカプセルの製造における保護コロイドとして機能させることもできる。
親水性ポリマーの親水性基としては、ヒドロキシル、カルボキシルまたはアミノが好ましい。
親水性ポリマーとしては、様々な天然または半合成ポリマーあるいは合成ポリマーが使用できる。
天然または半合成ポリマーとしては、多糖類（例、アラビアゴム、澱粉誘導体、カルボキシメチルセルロース、そのナトリウム塩、セルロースアセテート、アルギン酸ナトリウム）またはタンパク質（例、カゼイン、ゼラチン）を用いることができる。
【００７６】
ヒドロキシルを親水性基として有する合成ポリマーの例には、ポリヒドロキシエチルメタクリレート、ポリヒドロキシエチルアクリレート、ポリヒドロキシプロピルメタクリレート、ポリヒドロキシプロピルアクリレート、ポリヒドロキシブチルメタクリレート、ポリヒドロキシブチルアクリレート、ポリアリルアルコール、ポリビニルアルコールおよびポリ−Ｎ−メチロールアクリルアミドが含まれる。
カルボキシルを親水性基として有する合成ポリマーの例には、ポリマレイン酸、ポリアクリル酸、ポリメタクリル酸およびそれらの塩が含まれる。
その他の親水性基（例、アミノ、多数のエーテル結合、親水性複素環基、アミド結合、スルホ）を有する合成ポリマーの例には、ポリエチレングリコール、ポリビニルホルマール、ポリビニルブチラール、ポリビニルピロリドン、ポリアクリルアミド、ポリメタクリルアミドおよびポリ（２−アクリルアミド−２−メチルプロパンスルホン酸）およびその塩が含まれる。
親水性ポリマーは、その側鎖にエチレン不飽和基を有することもできる。エチレン性不飽和基の定義および例は、前述した重合性化合物のエチレン性不飽和基の定義および例と同様である。
【００７７】
親水性合成ポリマーの繰り返し単位を二種類以上有するコポリマーを用いてもよい。親水性合成ポリマーの繰り返し単位と、疎水性合成ポリマー（例、ポリ酢酸ビニル、ポリスチレン）の繰り返し単位とを含むコポリマーを用いてもよい。コポリマーの例には、酢酸ビニル−マレイン酸コポリマー、スチレン−マレイン酸コポリマーおよびビニルアルコール−酢酸ビニルコポリマー（ポリ酢酸ビニルの部分ケン化ポリマー）が含まれる。ポリ酢酸ビニルの部分ケン化により、ビニルアルコール−酢酸ビニルコポリマーを合成する場合は、ケン化度は６０％以上であることが好ましく、８０％以上であることがさらに好ましい。
親水性ポリマーは、アラビアゴム、カルボキシメチルセルロース、ポリアクリル酸、ポリメタクリル酸、ポリアクリルアミド、ポリメタクリルアミド、ポリ（２−アクリルアミド−２−メチルプロパンスルホン酸）およびケン化度が６０％以上のポリビニルアルコールが好ましく、カルボキシメチルセルロース、ポリアクリル酸、ポリメタクリル酸、ポリアクリルアミドおよびポリメタクリルアミドがさらに好ましい。
二種類以上の親水性ポリマーを併用してもよい。
【００７８】
親水性ポリマーは、架橋構造を有していてもよい。架橋構造は、架橋剤の使用により親水性ポリマーに導入することが好ましい。架橋剤の例には、アルデヒド（例、グリオキザール）、アルデヒド樹脂（例、メラミンホルムアルデヒド樹脂、尿素ホルムアルデヒド樹脂）、メチロール化合物（例、Ｎ−メチロール尿素、Ｎ−メチロールメラミン、メチロール化ポリアミド樹脂）、活性ビニル化合物（例、ジビニルスルホン、ビス（β−ヒドロキシエチルスルホン酸））、エポキシ化合物（例、エピクロルヒドリン、ポリエチレングリコールジグリシジルエーテル、ポリアミド・ポリアミン・エピクロロヒドリン付加物、ポリアミドエピクロロヒドリン樹脂）、エステル（例、モノクロル酢酸エステル、チオグリコール酸エステル）、ポリカルボン酸（例、ポリアクリル酸、メチルビニルエーテル／マレイン酸共重合物）、無機酸（例、ほう酸）、チタニルスルフェート、金属塩（例、銅塩、アルミニウム塩、スズ塩、バナジウム塩、クロム塩）および変成ポリアミドポリイミド樹脂が含まれる。架橋剤に加えて、架橋触媒（例、塩化アンモニウム、シランカップリング剤、チタネートカップリング剤）を用いてもよい。画像形成層中に親水性ポリマーは、２乃至４０質量％含まれることが好ましく、３乃至３０質量％含まれることがさらに好ましい。
【００７９】
［画像形成層の他の任意成分］
画像形成層には、画像形成後の画像部と非画像部との区別を目的として、着色剤を添加することができる。着色剤としては、可視領域に大きな吸収を有する染料または顔料を用いる。着色剤の例には、オイルイエロー＃１０１、オイルイエロー＃１０３、オイルピンク＃３１２、オイルグリーンＢＧ、オイルブルーＢＯＳ、オイルブルー＃６０３、オイルブラックＢＹ、オイルブラックＢＳ、オイルブラックＴ−５０５（以上オリエント化学工業（株）製）、ビクトリアピュアブルー、クリスタルバイオレット（ＣＩ４２５５５）、メチルバイオレット（ＣＩ４２５３５）、エチルバイオレット、ローダミンＢ（ＣＩ１４５１７０Ｂ）、マラカイトグリーン（ＣＩ４２０００）およびメチレンブルー（ＣＩ５２０１５）が含まれる。着色剤として用いられる染料については、特開昭６２−２９３２４７号公報に記載がある。酸化チタンのような無機顔料も着色剤として用いることができる。
着色剤の添加量は、画像形成層の０．０１乃至１０質量％であることが好ましい。
【００８０】
画像形成層には、機上現像の安定性を広げるため、ノニオン界面活性剤（特開昭６２−２５１７４０号、特開平３−２０８５１４号の各公報記載）または両性界面活性剤（特開昭５９−１２１０４４号、特開平４−１３１４９号の各公報記載）を添加することができる。
ノニオン界面活性剤の例には、ソルビタントリステアレート、ソルビタンモノパルミテート、ソルビタントリオレート、ステアリン酸モノグリセリドおよびポリオキシエチレンノニルフェニルエーテルが含まれる。両性界面活性剤の例には、アルキルジ（アミノエチル）グリシン、アルキルポリアミノエチルグリシン塩酸塩、２−アルキル−Ｎ−カルボキシエチル−Ｎ−ヒドロキシエチルイミダゾリニウムベタインおよびＮ−テトラデシル−Ｎ，Ｎ−ベタイン型界面活性剤（アモーゲンＫ、第一工業（株）製）が含まれる。
ノニオン界面活性剤および両性界面活性剤は、画像形成層に０．０５乃至１５質量％含まれることが好ましく、０．１乃至５質量％含まれることがさらに好ましい。
【００８１】
画像形成層に柔軟性を付与するため、可塑剤を添加してもよい。可塑剤の例には、ポリエチレングリコール、クエン酸トリブチル、フタル酸ジエチル、フタル酸ジブチル、フタル酸ジヘキシル、フタル酸ジオクチル、リン酸トリクレジル、リン酸トリブチル、リン酸トリオクチルおよびオレイン酸テトラヒドロフルフリルが含まれる。
【００８２】
［画像形成層の形成］
画像形成層は、マイクロカプセルおよび各成分を適当な液状媒体中に溶解、分散または乳化して塗布液を調製し、親水性支持体上に塗布し、および乾燥して液状媒体を除去することにより形成することができる。
塗布液に使用する媒体の例には、エチレンジクロライド、シクロヘキサノン、メチルエチルケトン、メタノール、エタノール、プロパノール、エチレングリコールモノメチルエーテル、１−メトキシ−２−プロパノール、２−メトキシエチルアセテート、１−メトキシ−２−プロピルアセテート、ジメトキシエタン、乳酸メチル、乳酸エチル、Ｎ，Ｎ−ジメチルアセトアミド、Ｎ，Ｎ−ジメチルホルムアミド、テトラメチルウレア、Ｎ−メチルピロリドン、ジメチルスルホキシド、スルホラン、γ−ブチルラクトン、トルエンおよび水が含まれる。二種類以上の液体を混合して用いてもよい。
【００８３】
塗布液の全固形分濃度は、１乃至５０質量％であることが好ましい。
塗布液には、塗布性を良化するための界面活性剤を添加することができる。フッ素系界面活性剤（特開昭６２−１７０９５０号公報記載）が特に好ましい。界面活性剤の添加量は、塗布液の固形分量に対して０．０１乃至１質量％であることが好ましく、０．０５乃至０．５質量％であることがさらに好ましい。
画像形成層の乾燥塗布量は、０．５乃至５．０ｇ／ｍ２　であることが好ましい。
【００８４】
［親水性支持体］
親水性支持体としては、金属板、プラスチックフイルムまたは紙を用いることができる。具体的には、表面処理されたアルミニウム板、親水処理されたプラスチックフイルムまたは耐水処理された紙が好ましい。さらに具体的には、陽極酸化処理されたアルミニウム板、親水性層を設けたポリエチレンテレフタレートフイルムまたはポリエチレンでラミネートされた紙が好ましい。
【００８５】
陽極酸化処理されたアルミニウム板が特に好ましい。
アルミニウム板は、純アルミニウム板またはアルミニウムを主成分とし、微量の異元素を含む合金板である。アルミニウム合金に含まれる異元素の例には、ケイ素、鉄、マンガン、銅、マグネシウム、クロム、亜鉛、ビスマス、ニッケルおよびチタンが含まれる。異元素の割合は、１０質量％以下であることが好ましい。市販の印刷版用のアルミニウム板を用いてもよい。
アルミニウム板の厚さは、０．０５乃至０．６ｍｍであることが好ましく、０．１乃至０．４ｍｍであることがさらに好ましく、０．１５乃至０．３ｍｍであることが最も好ましい。
【００８６】
アルミニウム板表面には、粗面化処理を行うことが好ましい。粗面化処理は、機械的方法、電気化学的方法あるいは化学的方法により実施できる。機械的方法としては、ボール研磨法、ブラシ研磨法、ブラスト研磨法またはバフ研磨法を採用できる。電気化学的方法としては、塩酸または硝酸などの酸を含む電解液中で交流または直流により行う方法を採用できる。混合酸を用いた電解粗面化方法（特開昭５４−６３９０２号公報記載）も利用することができる。化学的方法としては、アルミニウム板を鉱酸のアルミニウム塩の飽和水溶液に浸漬する方法（特開昭５４−３１１８７号公報記載）が適している。
粗面化処理は、アルミニウム板の表面の中心線平均粗さ（Ｒａ）が０．２乃至１．０μｍとなるように実施することが好ましい。
粗面化されたアルミニウム板は、必要に応じてアルカリエッチング処理を行う。アルカリ処理液としては、水酸化カリウムまたは水酸化ナトリウムの水溶液が一般に用いられる。アルカリエッチング処理の後は、さらに中和処理を行うことが好ましい。
【００８７】
アルミニウム板の陽極酸化処理は、支持体の耐摩耗性を高めるために行う。
陽極酸化処理に用いられる電解質としては、多孔質酸化皮膜を形成する種々の電解質が使用できる。一般には、硫酸、塩酸、蓚酸、クロム酸あるいはそれらの混酸が電解質として用いられる。
陽極酸化の処理条件は一般に、電解質の濃度が１乃至８０質量％溶液、液温が５乃至７０℃、電流密度が５乃至６０Ａ／ｄｍ２　、電圧が１乃至１００Ｖ、そして、電解時間が１０秒乃至５分の範囲である。
陽極酸化処理により形成される酸化皮膜量は、１．０乃至５．０ｇ／ｍ２　であることが好ましく、１．５乃至４．０ｇ／ｍ２　であることがさらに好ましい。
【００８８】
［水溶性オーバーコート層］
親油性物質による画像形成層表面の汚染防止のため、画像形成層の上に、水溶性オーバーコート層を設けることができる。
水溶性オーバーコート層は、印刷時に容易に除去できる材料から構成する。そのためには、水溶性の有機ポリマーから水溶性オーバーコート層を構成することが好ましい。水溶性の有機ポリマーの例には、ポリビニルアルコール、ポリ酢酸ビニル、ポリアクリル酸、そのアルカリ金属塩もしくはアミン塩、ポリメタクリル酸、そのアルカリ金属塩もしくはアミン塩、ポリアクリルアミド、ポリヒドロキシエチルアクリレート、ポリビニルピロリドン、ポリビニルメチルエーテル、ポリ−２−アクリルアミド−２−メチル−１−プロパンスルホン酸、そのアルカリ金属塩もしくはアミン塩、アラビアガム、セルロースエーテル（例、カルボキシメチルセルロース、カルボキシエチルセルロース、メチルセルローズ）、デキストリンおよびその誘導体（例、ホワイトデキストリン、酵素分解エーテル化デキストリン、プルラン）が含まれる。
水溶性の有機ポリマーの繰り返し単位を二種類以上有するコポリマーを用いてもよい。コポリマーの例には、ビニルアルコール−酢酸ビニルコポリマー（ポリ酢酸ビニルの部分ケン化ポリマー）およびビニルメチルエーテル−無水マレイン酸コポリマーが含まれる。ポリ酢酸ビニルの部分ケン化により、ビニルアルコール−酢酸ビニルコポリマーを合成する場合は、ケン化度は６５％以上であることが好ましい。
二種類以上の水溶性有機ポリマーを併用してもよい。
【００８９】
水溶性有機ポリマーとして、酸素の透過率が低いポリマーを用いることも好ましい。酸素は重合禁止作用があるため、オーバーコート層に酸素の透過率の低いポリマーを用いると、画像形成層の重合反応を促進できる。酸素の透過率の低いポリマーとしては、ケン化度が高い（６５％以上の）ポリビニルアルコールが代表的である。
オーバーコート層に、染料を添加してもよい。
【００９０】
オーバーコート層の塗布液には、ノニオン界面活性剤（例、ポリオキシエチレンノニルフェニルエーテル、ポリオキシエチレンドデシルエーテル）を添加することができる。
オーバーコート層の塗布量は、０．１乃至２．０ｇ／ｍ２　であることが好ましい。
【００９１】
［画像状加熱工程］
平版印刷原版は、画像状に露光し、光熱変換剤により画像露光による光エネルギーを熱エネルギーに変換することにより、画像状に加熱する。
露光方法には、アナログデータである原稿（オリジナル）を介しての露光と、オリジナルのデータ（通常はデジタルデータ）に対応させた走査露光とがある。オリジナルを介しての露光では、光源としてキセノン放電灯または赤外線ランプが用いられる。キセノン放電灯のような高出力の光源を使用すれば、短時間のフラッシュ露光も可能である。
原稿を介しての露光よりも走査露光の方が好ましい。走査露光は、レーザー、特に赤外線レーザーを用いることが一般的である。赤外線の波長は、７００乃至１２００ｎｍであることが好ましい。赤外線は、固体高出力赤外線レーザー（例えば、半導体レーザー、ＹＡＧレーザー）が好ましい。
光熱変換剤を含む画像形成層にレーザーを走査露光すると、光熱変換剤によりレーザーの光エネルギーが熱エネルギーに変換される。そして、平版印刷原版の加熱部分（画像部）において、マイクロカプセルのシェルが破壊されると同時に、コアの重合性化合物が重合し、露光部に疎水性領域が形成される。
これに対して、平版印刷原版の非加熱部分（非画像部）には変化がない。
【００９２】
［製版工程および印刷工程］
画像状に加熱した平版印刷原版は、現像することにより、平版印刷版を製版できる。
非加熱部分の画像形成層は、容易に除去できる。また、画像形成層を除去する処理（現像処理）を実施しなくても、画像状に加熱した平版印刷原版を直ちに印刷機に装着し、インクと湿し水を用いて通常の手順で印刷するだけでも、製版と印刷を連続して実施することができる。すなわち、平版印刷原版を印刷機に装着して、印刷機を稼動させると、湿し水、インク、または擦りにより画像形成層を除去することができる。
なお、レーザー露光装置を有する印刷機（特許２９３８３９８号公報記載）を用いると、平版印刷原版を印刷機シリンダー上に取りつけた後に、印刷機に搭載されたレーザーにより露光し、その後に湿し水又はインクをつけて機上現像する（露光〜印刷を連続して処理する）ことも可能である。
また、製版した印刷版をさらに全面加熱して、画像部に残存する未反応の重合性化合物を反応させ、印刷版の強度（耐刷性）をさらに改善することもできる。
【００９３】
【実施例】
［実施例１］
（光熱変換剤とイソシアナートとの付加物の合成）
【００９４】
【化２６】
2004090437.tif 000028
【００９５】
上記シアニン染料（１）を１５質量部を充分に乾燥し、脱水した酢酸エチル１２４質量部に溶解した。溶液に、トリメチロールプロパンとｍ−キシリレンジイソシアナートとの付加物の７５質量％酢酸エチル溶液（タケネートＤ１１０Ｎ、三井武田ケミカル（株）製）１００質量部を添加した。水浴中で、オクチル酸第一錫（スタノクト、吉富製薬（株）製）０．１質量部を添加した。室温で１時間攪拌し、さらに５０℃で３時間攪拌した。
最後に、酢酸エチルを用いて濃度調整し、光熱変換剤とイソシアナートとの付加物（ａ）の３５質量％溶液を調製した。
【００９６】
（マイクロカプセルの作製）
光熱変換剤とイソシアナートとの付加物（ａ）４０ｇ、テトラメチロールプロパンテトラアクリレート５ｇ、アリルメタクリレート／ブチルメタクリレート共重合体（共重合モル比＝７／３）５ｇ、界面活性剤（バイオニンＡ−４１−Ｃ、竹本油脂（株）製）０．２ｇおよび下記のヨードニウム塩１ｇを酢酸エチル１０ｇに溶解して、油相を調製した。
【００９７】
【化２７】
2004090437.tif 000029
【００９８】
ポリビニルアルコール（ＰＶＡ−２０５、クラレ（株）製）の４質量％水溶液７５ｇを調製して、水相として用いた。
油相および水相を混合し、ホモジナイザーを用いて、１２０００ｒｐｍで乳化した。その後、水を４０ｇ添加し、室温で３０分間攪拌し、さらに４０℃で３時間攪拌した。得られたマイクロカプセル分散液を、固形分濃度が１０質量％になるまで蒸留水で希釈した。マイクロカプセルの平均粒径は、０．３５μｍであった。
【００９９】
（親水性支持体の作製）
９９．５質量％以上のアルミニウムと、Ｆｅ０．３０質量％、Ｓｉ０．１０質量％、Ｔｉ０．０２質量％、Ｃｕ０．０１３質量％を含むＪＩＳ−Ａ−１０５０に従うアルミニウム合金の溶湯に清浄化処理を施し、アルミニウム板を鋳造した。清浄化処理では、溶湯中の水素などの不要なガスを除去するために脱ガス処理し、セラミックチューブフィルタ処理を行った。鋳造法はＤＣ法で行った。凝固した板厚５００ｍｍの鋳塊を、表面から１０ｍｍ面削し、金属間化合物が粗大化しないように、５５０℃で１０時間均質化処理を行った。次いで、４００℃で熱間圧延し、連続焼鈍炉中で５００℃６０秒中間焼鈍した後、冷間圧延を行って、板圧０．３０ｍｍのアルミニウム圧延板とした。圧延ロールの粗さを制御することにより、冷間圧延後の中心線平均表面粗さＲａを０．２μｍに制御した。その後、平面性を向上させるためにテンションレベラーにかけた。
【０１００】
次に平版印刷版用支持体とするための表面処理を行った。
まず、アルミニウム板表面の圧延油を除去するため１０質量％アルミン酸ナトリウム水溶液を用いて５０℃で３０秒間脱脂処理を行い、３０質量％硫酸水溶液を用いて５０℃で３０秒間中和およびスマット除去処理を行った。
次いで支持体と画像形成層との密着性を良好にし、かつ非画像部に保水性を与えるため、支持体の表面を粗面化する、いわゆる、砂目立て処理を行った。１質量％の硝酸と０．５質量％の硝酸アルミニウムを含有する水溶液を４５℃に保ち、アルミウェブを水溶液中に流しながら、間接給電セルにより電流密度２０Ａ／ｄｍ２　、デューティー比１：１の交番波形でアノード側電気量２４０Ｃ／ｄｍ２　を与えることで電解砂目立てを行った。その後、１０質量％アルミン酸ナトリウム水溶液を用いて５０℃で３０秒間エッチング処理を行い、３０質量％硫酸水溶液を用いて５０℃で３０秒間中和およびスマット除去処理を行った。
さらに、耐摩耗性、耐薬品性、保水性を向上させるために、陽極酸化によって支持体に酸化皮膜を設けた。電解質として２０質量％硫酸水溶液を用いて３５℃でアルミウェブを電解質中に通搬しながら、間接給電セルにより１４Ａ／ｄｍ２　の直流で電解処理を行い、２．５ｇ／ｍ２　の陽極酸化皮膜を形成した。
そして、印刷版非画像部としての親水性を確保するため、シリケート処理を行った。処理は１．５質量％３号ケイ酸ナトリウム水溶液を用い、７０℃でアルミウェブの接触時間が１５秒となるように通搬し、さらに水洗した。Ｓｉの付着量は１０ｍｇ／ｍ２　であった。
作製したアルミニウム支持体のＲａ（中心線表面粗さ）は０．２５μｍであった。
【０１０１】
（画像形成層の形成）
親水性支持体の上に下記組成の塗布液をロッドバーを用いて塗布し、６０℃で３分間乾燥して、画像形成層を形成した。画像形成層の乾燥塗布量は、１．０ｇ／ｍ２　であった。このようにして、平版印刷原版を作製した。
【０１０２】
2004090437.tif 000030
【０１０３】
（製版、印刷、評価）
得られた平版印刷原版を、水冷式４０Ｗ赤外線半導体レーザーを搭載したイメージセッター（Ｔｒｅｎｄｓｅｔｔｅｒ　３２４４ＶＦＳ、Ｃｒｅｏ社製）にて、版面エネルギー３００ｍＪ／ｃｍ２　または４００ｍＪ／ｃｍ２　に、解像度２４００ｄｐｉの条件で露光した後、現像処理することなく、印刷機（ＳＯＲ−Ｍ、ハイデルベルグ社製）のシリンダーに取り付け、湿し水を供給した後、インクを供給し、さらに紙を供給して印刷を行った。湿し水は、市販の湿し水剤（ＩＦ−１０２、富士写真フイルム（株）製）の４質量％水溶液を使用し、インクは、市販の油性黒インク（バリウス墨、大日本インキ化学工業（株）製）を使用した。
実際の印刷スタート（機上現像）に要した印刷枚数と、露光量（版面エネルギー）３００ｍＪ／ｃｍ２　および４００ｍＪ／ｃｍ２　におけるベタ部の耐刷枚数とを評価した。結果を第１表に示す。
【０１０４】
［実施例２］
（光熱変換剤とイソシアナートとの付加物の合成）
【０１０５】
【化２８】
2004090437.tif 000031
【０１０６】
シアニン染料（１）に代えて、上記シアニン染料（２）を用いた以外は実施例１と同様にして、光熱変換剤とイソシアナートとの付加物（ｂ）の３５質量％溶液を調製した。
【０１０７】
（製版、印刷、評価）
光熱変換剤とイソシアナートとの付加物（ｂ）を使用した以外は、実施例１と同様にして、平版印刷原版を作製し、製版、印刷および評価した。結果を第１表に示す。
【０１０８】
［実施例３］
（光熱変換剤とイソシアナートとの付加物の合成）
【０１０９】
【化２９】
2004090437.tif 000032
【０１１０】
シアニン染料（１）に代えて、上記シアニン染料（３）を用いた以外は実施例１と同様にして、光熱変換剤とイソシアナートとの付加物（ｃ）の３５質量％溶液を調製した。
【０１１１】
（製版、印刷、評価）
光熱変換剤とイソシアナートとの付加物（ｃ）を使用した以外は、実施例１と同様にして、平版印刷原版を作製し、製版、印刷および評価した。結果を第１表に示す。
【０１１２】
【表１】
2004090437.tif 000033
【０１１３】
［実施例４］
（マイクロカプセルの作製）
実施例１で合成した光熱変換剤とイソシアナートとの付加物（ａ）３０ｇ、ジフェニルメタンジイソシアナートのオリゴマー（ミリオネートＭＲ２００、日本ポリウレタン工業（株）製）５ｇ、下記のビニルオキシ化合物１２ｇおよび界面活性剤（バイオニンＡ−４１−Ｃ、竹本油脂（株）製）０．２ｇを酢酸エチル２０ｇに溶解して、油相を調製した。
【０１１４】
【化３０】
2004090437.tif 000034
【０１１５】
ポリビニルアルコール（ＰＶＡ−２０５、クラレ（株）製）の４質量％水溶液８０ｇを調製して、水相として用いた。
油相および水相を混合し、ホモジナイザーを用いて、１２０００ｒｐｍにて１０分間乳化した。得られた乳化物を１．５質量％テトラエチレンペンタミン水溶液５０ｇに添加し、室温で３０分間攪拌し、さらに４０℃で３時間攪拌した。得られたマイクロカプセル分散液を、固形分濃度が２０質量％になるまで蒸留水で希釈した。マイクロカプセルの平均粒径は、０．４μｍであった。
【０１１６】
（画像形成層の形成）
実施例１で用いた親水性支持体の上に下記組成の塗布液をバーコーターで塗布し、オーブンを用い７０℃で９０秒乾燥して、画像形成層を形成した。画像形成層の乾燥塗布量は、１．０ｇ／ｍ２　であった。このようにして、平版印刷原版を作製した。
【０１１７】
2004090437.tif 000035
【０１１８】
【化３１】
2004090437.tif 000036
【０１１９】
（製版、印刷、評価）
実施例１と同様に、作製した平版印刷原版を用いて、製版、印刷および評価した。結果を第２表に示す。
【０１２０】
［実施例５］
実施例２で合成した光熱変換剤とイソシアナートとの付加物（ｂ）を使用した以外は、実施例４と同様にして、平版印刷原版を作製した。
実施例１と同様に、作製した平版印刷原版を用いて、製版、印刷および評価した。結果を第２表に示す。
【０１２１】
［実施例６］
実施例３で合成した光熱変換剤とイソシアナートとの付加物（ｃ）を使用した以外は、実施例４と同様にして、平版印刷原版を作製した。
実施例１と同様に、作製した平版印刷原版を用いて、製版、印刷および評価した。結果を第２表に示す。
【０１２２】
【表２】
2004090437.tif 000037
【０１２３】
［実施例７］
（マイクロカプセルの作製）
ビニルオキシ化合物に代えて、エポキシ樹脂（エピコート１００４、ジャパンエポキシレジン（株）製）を用い、１．５質量％テトラエチレンペンタミン水溶液に代えて、蒸留水を用いた以外は、実施例４と同様にして、マイクロカプセル分散液を調製した。
【０１２４】
（画像形成層の形成）
実施例１で作製した親水性支持体の上に、下記組成の塗布液をバーコーターで塗布し、７０℃のオーブンで９０秒間乾燥して、画像形成層を形成した。画像形成層の乾燥塗布量は、１．０ｇ／ｍ２　であった。このようにして、平版印刷原版を作製した。
【０１２５】
2004090437.tif 000038
【０１２６】
（製版、印刷、評価）
実施例１と同様に、作製した平版印刷原版を用いて、製版、印刷および評価した。結果を第３表に示す。
【０１２７】
［実施例８］
実施例２で合成した光熱変換剤とイソシアナートとの付加物（ｂ）を使用した以外は、実施例７と同様にして、平版印刷原版を作製した。
実施例１と同様に、作製した平版印刷原版を用いて、製版、印刷および評価した。結果を第３表に示す。
【０１２８】
［実施例９］
実施例３で合成した光熱変換剤とイソシアナートとの付加物（ｃ）を使用した以外は、実施例７と同様にして、平版印刷原版を作製した。
実施例１と同様に、作製した平版印刷原版を用いて、製版、印刷および評価した。結果を第３表に示す。
【０１２９】
【表３】
2004090437.tif 000039
【図面の簡単な説明】
【図１】平版印刷原版の代表的な構成を示す断面模式図である。
【符号の説明】
１　親水性支持体
２　画像形成層
２１　マイクロカプセル
２１ｃ　コア
２１ｓ　シェル
２２　親水性バインダー
２３　光熱変換剤
【図１】
2004090437.tif 000040